(57)【要約】【課題】ガラスカット加工が施された彫刻物の表面のような立体的な凹凸感が、織物表面に形成された織物を提供すること。【解決手段】本発明の織物は、(１)〜(６)の組織から成る群（Ｉ）に含まれる少なくとも２種類の組織と、(７)〜(９)の組織から成る群（ＩＩ）に含まれる少なくとも１種類の組織の、少なくとも３種類の組織を融合して成り、（１）〜（９）の組織が各々、整経した経糸に対して、第一、第二および第三の緯糸をこの順で繰り返し織り込んで成り、経糸と第一の緯糸が撚糸であり、第二の緯糸と第三の緯糸が箔糸であり、群（Ｉ）に含まれる少なくとも２種類の組織を連続的に融合し、これらの組織が連続的に融合した当該箇所を挟んで両側に、群（ＩＩ）に含まれる組織を配置・融合することを特徴とする。【選択図】図１３
2008121166.tif 000002
【特許請求の範囲】
【請求項１】
織物組織の表面における経糸および緯糸の表れ方が異なる複数種の基本組織を融合して成り、前記各基本組織の表面の外観の相違により、織物表面に絵柄を表した織物であって、
融合される前記基本組織として、下記の（１）〜（６）の組織から成る群（Ｉ）に含まれる少なくとも２種類の組織と、下記の（７）〜（９）の組織から成る群（ＩＩ）に含まれる少なくとも１種類の組織の、少なくとも３種類の組織を用い、前記下記の（１）〜（９）の組織が各々、整経した経糸に対して、第一、第二および第三の緯糸をこの順で繰り返し織り込んで成り、前記経糸と前記第一の緯糸が撚糸であり、前記第二の緯糸と前記第三の緯糸が箔糸であり、
前記群（Ｉ）に含まれる少なくとも２種類の組織を連続的に融合し、このようにこれら組織が融合した箇所を挟んで両側に、前記群（ＩＩ）に含まれる組織を配置・融合することにより、織物表面に、ガラスカット加工による彫刻が施されたかのような立体的な印象を形成した織物。；
（１）第一の緯糸が、経糸３〜５本浮いては経糸１本沈むサイクルと、経糸１〜３本浮いては経糸９〜１５本沈むサイクルのいずれかのサイクルで織り込まれ、順に織り込まれる第二および第三の緯糸が一緒に束になって、経糸５〜７本ずつ浮いては沈むサイクルで織り込まれた組織であって、前記経糸に対し、第一、第二および第三の緯糸が順に１本ずつ織り込まれた組織を１単位の単位組織と見た場合に、前記第一の緯糸が、隣の単位組織の第一の緯糸と異なるサイクルで織り込まれており、前記第二および第三の緯糸の束が、隣の単位組織の第二および第三の緯糸の束と、同じ経糸に対して互いに交互に浮くように織り込まれた組織、
（２）第一の緯糸が、経糸３〜５本浮いては経糸１本沈むサイクルで織り込まれ、順に織り込まれる第二および第三の緯糸が個々に、経糸５〜７本ずつ浮いては沈む同じサイクルで織り込まれた組織であって、前記第一の緯糸が、隣の単位組織の第一の緯糸と同じ経糸に対して一緒に沈まないように織り込まれ、前記第二の緯糸と前記第三の緯糸が、同じ経糸に対して互いに交互に浮くように織り込まれた組織、
（３）順に織り込まれる第二および第三の緯糸、前記第三の緯糸に次いで順に織り込まれる第一および第二の緯糸が一緒に束になって、経糸５〜７本ずつ浮いては沈むサイクルで織り込まれて成る第一の層と、
前記第一の層の最後に織り込まれた前記第二の緯糸の次に織り込まれる第三の緯糸と、前記第三の緯糸に次いで、１本の第一の緯糸を挟んで織り込まれる第二の緯糸が一緒に、経糸５〜７本ずつ浮いては沈むサイクルで織り込まれ、一緒に織り込まれた当該第三および第二の緯糸の次に、第三の緯糸が、一緒に織り込まれた当該第三および第二の緯糸と同じサイクルで織り込まれて成る層であって、一緒に織り込まれた前記第三および第二の緯糸と、これらの緯糸の次に織り込まれた前記第三の緯糸が、同じ経糸に対して互いに交互に浮くように織り込まれ、一緒に織り込まれた前記第三の緯糸と前記第二の緯糸の間の前記第一の緯糸が、経糸３〜５本浮いては経糸１本沈むサイクルで織り込まれて成る第二の層と、
前記第二の層の最後に織り込まれた前記第三の緯糸に次いで順に織り込まれる第一、第二および第三の緯糸が一緒に束になって、経糸５〜７本ずつ浮いては沈むサイクルで織り込まれて成る第三の層と、が重畳した組織、
（４）第二の緯糸と、この第二の緯糸に次いで、１本の第三の緯糸を挟んで織り込まれる第一の緯糸が一緒に束になって、経糸５〜７本ずつ浮いては沈むサイクルで織り込まれ、前記第一の緯糸に次いで、１本の第二の緯糸を挟んで順に織り込まれる第三および第一の緯糸が束になって、前記第二および第一の緯糸の束と同じサイクルで織り込まれた組織であって、前記第二および第一の緯糸の束と前記第三および第一の緯糸の束が同じ経糸に対して互いに交互に浮くように織り込まれ、束をなす前記第二および第一の緯糸の間の前記第三の緯糸が、全経糸の下に配置され、前記第二および第一の緯糸の束と前記第三および第一の緯糸の束の間の前記第二の緯糸が、全経糸の下に配置された組織、
（５）順に織り込まれる第三、第一、および第二の緯糸が一緒に束になって経糸５〜７本ずつ浮いては沈むサイクルで織り込まれ、前記第二の緯糸に次いで、第三および第一の緯糸を挟んで順に織り込まれる、第二、第三および第一の緯糸が一緒に束になって、前記第三、第一および第二の緯糸の束と同じサイクルで織り込まれて成る第一の層であって、前記第三、第一および第二の緯糸の束と前記第二、第三および第一の緯糸の束が、同じ経糸に対して互いに交互に浮くように織り込まれており、前記第三、第一および第二の緯糸の束と前記第二、第三および第一の緯糸の束の間の前記第三の緯糸が、全経糸の下に配置され、前記第三、第一および第二の緯糸の束と前記第二、第三および第一の緯糸の束の間の前記第一の緯糸が、経糸３〜５本浮いては経糸１本沈むサイクルで織り込まれて成る第一の層と、
前記第一の層の最後に織り込まれた前記第一の緯糸の次に織り込まれる第二の緯糸と、前記第二の緯糸に次いで、第三および第一の緯糸を挟んで織り込まれる第二の緯糸が個々に、５〜７経糸ずつ浮いては沈む同じサイクルで織り込まれて成る第二の層であって、前記２本の第二の緯糸が同じ経糸に対して互いに交互に浮くように織り込まれており、前記２本の第二の緯糸の間の前記第三の緯糸が、全経糸の下に配置され、前記２本の第二の緯糸の間の前記第一の緯糸が、経糸３〜５本浮いては経１本沈むサイクルで織り込まれて成る第二の層と、が交互に重畳した組織、
（６）第一の緯糸が、経糸３〜５本浮いては経糸１本沈むサイクルと、経糸１〜３本浮いては経糸９〜１５本沈むサイクルのいずれかのサイクルで織り込まれ、順に織り込まれる第二の緯糸と第三の緯糸が個々に、経糸５〜７本ずつ浮いては沈む同じサイクルで織り込まれた組織であって、前記第一の緯糸が、隣の単位組織の第一の緯糸と異なるサイクルで織り込まれ、前記第二の緯糸と前記第三の緯糸が、同じ経糸に対して互いに交互に浮くように織り込まれた組織、
（７）整経された前記経糸を１本ずつ交互に上下に配置し、下に配置された前記経糸に対して、第一の緯糸と第二の緯糸を織り込み、上に配置された前記経糸に対して第三の緯糸を織り込むことにより、下に配置された前記経糸と、前記第一・第二の緯糸から成る組織の上に、上に配置された前記経糸と前記第三の緯糸から成る組織が重なった組織、
（８）第一の緯糸が、経糸５〜７本ずつ浮いては沈むサイクルで織り込まれ、かつ、前記第一の緯糸が、隣の単位組織の第一の緯糸と、同じ経糸に対して交互に浮くように織り込まれ、第二の緯糸が３〜５本浮いては１本沈むサイクルで織り込まれ、第三の緯糸が、当該第三の緯糸の次に織り込まれる前記第一の緯糸が浮く間、一緒に浮き、当該第三の緯糸の次に織り込まれる前記第一の緯糸が沈む間、経糸１本ずつ浮いては沈むサイクルで織り込まれ、第四の緯糸が、前記第一〜第三のいずれかの緯糸と、当該緯糸の次に織り込まれる緯糸の間に、経糸３〜５本浮いては経糸１本沈むサイクルで織り込まれた組織、
（９）第一の緯糸が、経糸１〜３本浮いては経糸９〜１５本沈むサイクルで織り込まれ、第二の緯糸が、経糸３〜５本浮いては経糸１本沈むサイクルで織り込まれ、第三の緯糸が、全経糸の下に配置され、第四の緯糸が、第一〜第三のいずれかの緯糸と、当該緯糸の次に織り込まれる緯糸の間に、経糸３〜５本浮いては経糸１本沈むサイクルで織り込まれた組織であって、前記第一の緯糸が、隣の単位組織の第一の糸と、同じ経糸に対して一緒に浮かないように織り込まれ、前記第二の緯糸が、隣の単位組織の第二の緯糸と、同じ経糸に対して一緒に沈まないように織り込まれた組織。
【請求項２】
前記群（Ｉ）に含まれる少なくとも２種類の組織として、前記（１）〜（３）および（６）の組織の少なくともいずれかと、前記（４）および（５）の組織の少なくともいずれかを用いたことを特徴とする請求項１に記載の織物。
【請求項３】
前記群（Ｉ）に含まれる少なくとも２種類の組織として、前記（１）〜（６）の組織のうちの少なくとも５種類の組織を用いたことを特徴とする請求項１または請求項２に記載の織物。
【請求項４】
前記群（Ｉ）に含まれる少なくとも２種類の組織が連続的に融合した箇所の少なくとも一方の側に、前記（８）の組織と前記（９）の組織が経方向に交互に融合した組織を配置・融合したことを特徴とする請求項１〜３のいずれか１項に記載の織物。
【請求項５】
前記経糸が暗色系の撚糸であり、前記第一の緯糸が明色系の撚糸であり、前記第二および第三の緯糸が明色系の平箔糸であることを特徴とする請求項１〜４のいずれか１項に記載の織物。
【発明の詳細な説明】
【技術分野】
【０００１】
本発明は、表面に絵柄を表した織物、特に、織物の地組織を構成する経糸と緯糸で、表面に立体的な印象を形成した織物に関する。
【背景技術】
【０００２】
従来、整経された経糸に対して緯糸を浮き沈みさせて織り込んだ組織から成る織物において、織物表面に凹凸感を持たせるためには、凸感を持たせたい箇所において太い糸を使用する、刺繍を施す等により、当該箇所を実際に盛り上がらせて、織物表面に物理的に凹凸を形成する方法が用いられてきた。
【特許文献１】特許第３１６０８０３号公報
【発明の開示】
【発明が解決しようとする課題】
【０００３】
しかし、かかる従来の方法では、織物が厚ぼったくなり、ガラスカット模様のようなシャープな印象の立体感を、織物表面に表すことはできなかった。他方、異なる色彩の複数の緯糸の組合せにより融合色を形成し、模様を構成する領域毎に配色を変えることで、当該模様において立体感を創出する方法が開発されている（特許文献１）。しかし、例えば水彩画において、如何に遠近法を用いても、ガラスカット加工が施された彫刻物の表面のような、シャープな稜とカット面から成る凹凸感を、平面上に表すことが殆ど不可能であるように、かかる色彩の濃淡に基づく方法により、平面的な織物表面をあたかも凹凸が形成されているかのように立体的に見せることは困難である。
本発明は、実際に織物表面に凹凸を作成することなく、ガラスカット加工が施された彫刻物の表面のような立体感を表面に形成した織物を提供することを課題とする。
【課題を解決するための手段】
【０００４】
本発明の織物は、織物組織の表面における経糸および緯糸の表れ方が異なる複数種の基本組織を融合して成り、前記各基本組織の表面の外観の相違により、織物表面に絵柄を表した織物であって、
融合される前記基本組織として、下記の実施例１に示す第一〜第六の組織から成る群（Ｉ）に含まれる少なくとも２種類の組織と、同実施例に示す第七〜第九の組織から成る群（ＩＩ）に含まれる少なくとも１種類の組織の少なくとも３種類の組織を用い、前記第一〜第九の組織が各々、整経した経糸に対して、第一、第二および第三の緯糸をこの順で繰り返し織り込んで成り、前記経糸と前記第一の緯糸が撚糸であり、前記第二の緯糸と前記第三の緯糸が箔糸であり、
前記群（Ｉ）に含まれる少なくとも２種類の組織を連続的に融合し、このようにこれら組織が融合した箇所を挟んで両側に、前記群（ＩＩ）に含まれる組織を配置・融合したことを特徴とする。
【０００５】
整経した経糸に対して緯糸を浮き沈みさせて織り込むことにより形成される織物組織において、経糸および緯糸の組織表面における表れ方、即ち、経糸および緯糸が相互に他方の糸の上に乗り重って組織表面に表出する位置や範囲が異なる組織は、組織表面の呈する外観が異なる。つまり、織物組織において、表面における経糸・緯糸の表れ方が異なれば、経糸・緯糸の色彩や風合い等の糸そのものの外観の違いに基づく組織表面の色彩・風合い等の相違や、経糸および緯糸が各々他方の糸の上に乗ることにより生じる畝の方向や重なり具合等の組織表面の形態の違いに基づく、組織表面の光の反射態様等の相違により、各組織表面は異なる外観・印象を呈する。そして、このように外観・印象の異なる組織を組み合わせて一つの平面上に並べると、各組織が呈する外観・印象とはまた違った新たな外観・印象を創出できる。
【０００６】
本発明は、織物組織の表面における経糸および緯糸の表れ方が異なる複数種の基本組織として、特に、実施例に示す特定の組織を用い、当該特定の組織を特定の組み合わせおよび配置で融合させることにより、確実に、特定の箇所を表面から手前に際だって浮き上がらせて見せると共に、特定の組織が融合した箇所において、ガラスカット加工の彫刻物におけるカット面のような傾斜面を表現可能とし、織物表面において、従来形成不可能であったシャープな印象の凹凸感を、視覚上確実に形成できるようにしたことを特徴とする。
【０００７】
即ち、本発明によれば、前記群（Ｉ）に含まれる少なくとも２種類の組織を連続的に融合し、これらの組織が連続的に融合した箇所を挟んで、当該箇所の両側に、前記群（ＩＩ）に含まれる組織を配置することで、前記群（Ｉ）に含まれる少なくとも２種類の組織が連続的に融合した箇所の呈する外観印象との対比で、織物表面において、前記群（ＩＩ）に含まれる組織を際だって立体的に浮き上がって見せることができる。
また、前記群（Ｉ）に含まれる少なくとも２種類の組織を連続的に融合させることにより、これらの組織が連続的に融合した箇所において、当該異種組織間の境界線を稜として、当該境界線の両側が傾斜したかのような印象を形成でき、ガラスカット加工が施された彫刻物のカット面のような傾斜面を、織物表面において視覚上形成できる。
なお、本発明において、連続的に融合される前記少なくとも２種類の組織は、経方向、緯方向、斜方向のいずれの方向に連続していてもよい。
【０００８】
ここで、特に、連続的に融合される、前記群（Ｉ）に含まれる少なくとも２種類の組織として、第一〜第三および第六の組織の少なくともいずれかと、第四および第五の組織の少なくともいずれかを用いた場合に、その両側の前記群（ＩＩ）に含まれる組織を、重厚感を伴って際だって浮き上がって見せることができる。また、特に、前記第一〜第六の組織のうちの少なくとも５種類の組織を用いた場合には、その両側の前記群（ＩＩ）に含まれる組織を、重厚感を伴っていっそう際だって浮き上がって見せることができる他、当該少なくとも５種類の組織を多様に組み合わせて多様なカット面を表現でき、例えば、少なくとも５種類の組織の各々が占める領域を小さくした場合には、当該箇所において、小さなカット面を多数有するダイヤモンドの表面のような印象を視覚上形成できる。
【０００９】
本発明における前記基本組織を構成する経糸および緯糸としては、種々の色彩のものを使用できるが、例えば、経糸として、黒、濃灰色、濃緑、濃紫、濃茶、濃青等の暗色系の撚糸を用い、第一の緯糸として、金、銀、白金色、珊瑚色、オパール色、螺鈿色等の明色系の撚糸を用い、前記第二および第三の緯糸として、緑、紫、桃色、橙色、玉虫色、オパール色、真珠色、金、銀、白金色を含むあらゆる色彩の光沢ある平箔糸を好適に用いることができる。
本発明の前記複数種の基本組織は、整経された経糸に対する緯糸の浮き沈みの間隔を、融合される異種組織の境界に当たる箇所の両側で組織毎所定の間隔に変更するだけで融合できる。
【発明の効果】
【００１０】
本発明によれば、ガラスカット加工が施されたガラス彫刻物の表面のようなシャープな印象の凹凸感が視覚上形成された斬新なデザインの織物を提供できる。
以下の実施例により、本発明の織物の好ましい態様を説明する。
【実施例】
【００１１】
[実施例１]
本実施例では、本発明の織物において基本組織として使用される、第一〜第九の９種類の組織を示す。
第一〜第九の組織はいずれも、整経された経糸に対して、第一、第二および第三の緯糸をこの順番で繰り返し織り込んで成る。いずれの組織でも、経糸として太さ約０．１ｍｍの撚糸を、第一の緯糸として太さ約０．１５ｍｍの撚糸を、第二および第三の緯糸として、各々太さ約０．３ｍｍの平箔糸（以下、箔糸と記載する）を使用した。しかし、第一の緯糸として、前記経糸の太さの０．５〜５倍の幅の太さの糸を、第二および第三の緯糸として各々第一の緯糸の太さの１．５〜５倍の太さの糸を用いる限り、下記の第一〜第九の組織と各々同様の表面形態・外観印象の組織が得られる。
なお、実施例の記載中、「単位組織」とは、前記経糸に対して第一、第二および第三の緯糸が順に１本ずつ織り込まれて成る組織（図１のＵ）を意味する。
【００１２】
（１）第一の組織
第一の組織は、図１に示す組織図に基づき作製できる。この組織は、第一の緯糸が、経糸３本浮いては経糸１本沈むサイクル(1-2、1-4、1-6)と、経糸１本浮いては経糸１１本沈むサイクル(1-1、1-3、1-5)のいずれかのサイクルで織り込まれ、順に織り込まれる第二および第三の緯糸が一緒に束ａになって、経糸６本ずつ浮いては沈むサイクルで織り込まれ、かつ、前記第一の緯糸(1-2、1-4、1-6)が、隣の単位組織の第一の緯糸(1-1、1-3、1-5)と異なるサイクルで織り込まれており、第二および第三の緯糸の束ａが、隣の単位組織の第二および第三の緯糸の束ａと、同じ経糸に対して互いに交互に浮くように織り込まれて成る。
この組織では、１ｃｍ２当たりに経糸が７２本、単位組織が１４単位織り込まれている。
織物表面は、箔糸の束ａと撚糸（経糸）の束ｂが交互に籠目状の表れると共に、箔糸４本毎に撚糸（1-2、1-4、1-6)が鎖線状に表れた形態を有し、また、箔糸の外観がよく表れて、平坦な外観印象を呈する。
【００１３】
なお、この組織において、第一の緯糸(1-2、1-4、1-6)が経糸に対して浮く間隔を経糸３〜５本の間隔とし、第一の緯糸(1-1、1-3、1-5)が経糸に対して浮く間隔を経糸１〜３本の間隔とし、沈む間隔を経糸９〜１５本の間隔とし、第二および第三の緯糸の束ａが経糸に対して浮く間隔と沈む間隔を各々、経糸５〜７本の同じ間隔とした場合、および、組織の単位面積当たりに経糸と緯糸が、「経糸４〜９本」対「単位組織１単位」の比率で織り込まれるように織り具合を変えた場合に、同様の形態および外観を呈する組織が得られ、かかる組織を全て、本明細書中において「第一の組織」と呼ぶ。
【００１４】
（２）第二の組織
第二の組織は、図２に示す組織図に基づき作成できる。この組織は、第一の緯糸が、経糸３本浮いては経糸１本沈むサイクルで織り込まれ、順に織り込まれる第二および第三の緯糸が個々に、経糸６本ずつ浮いては沈む同じサイクルで織り込まれて成り、かつ、第一の緯糸(1-1、1-3、1-5)が、隣の単位組織の第一の緯糸(1-2、1-4、1-6)と同じ経糸に対して一緒に沈まないように織り込まれ、第二の緯糸と第三の緯糸が、同じ経糸に対して互いに交互に浮くように織り込まれて成る。
この組織では、１ｃｍ２当たりに経糸が７２本、単位組織が１２単位織り込まれている。
織物表面は、１本の箔糸と撚糸（経糸）の束ｂが交互に籠目状に表れると共に、撚糸（緯糸）が鎖線状に表れた形態を有し、また、箔糸の外観がよく表れて、平坦な外観印象を呈する。
【００１５】
なお、この組織において、第一の緯糸が経糸に対して浮く間隔を経糸３〜５本の間隔とし、第二および第三の緯糸各々が経糸に対して浮く間隔と沈む間隔を各々、経糸５〜７本の同じ間隔とした場合、および、組織の単位面積当たりに経糸と緯糸が、「経糸４〜９本」対「単位組織１単位」の比率で織り込まれるように織り具合を変えた場合に、同様の形態および外観を呈する組織が得られ、かかる組織を全て、本明細書中において「第二の組織」と呼ぶ。
【００１６】
（３）第三の組織
第三の組織は、図３に示す組織図に基づき作成できる。この組織は、順に織り込まれる第二(2-1)および第三(3-1)の緯糸、この第三の緯糸(3-1)に次いで順に織り込まれる第一(1-2)および第二(2-2)の緯糸が一緒に束Ａになって、経糸６本ずつ浮いては沈むサイクルで織り込まれて成る第一の層と、
この第一の層の最後に織り込まれた第二の緯糸(2-2)の次に織り込まれる第三の緯糸(3-2)と、この第三の緯糸(3-2)に次いで、１本の第一の緯糸(1-3)を挟んで織り込まれる第二の緯糸(2-3)が一緒に、経糸６本ずつ浮いては沈むサイクルで織り込まれ、一緒に織り込まれた第三の緯糸(3-2)と第二の緯糸(2-3)の次に、第三の緯糸(3-3)が、一緒に織り込まれた当該第三(3-2)および第二(2-3)の緯糸と同じサイクルで織り込まれて成り、かつ、一緒に織り込まれた当該第三(3-2)および第二(2-3)の緯糸と、これらの緯糸の次に織り込まれた第三の緯糸(3-3)が、同じ経糸に対して互いに交互に浮くように織り込まれ、一緒に織り込まれた第三の緯糸(3-2)と第二の緯糸(2-3)の間の第一の緯糸(1-3)が、経糸３本浮いては経糸１本沈むサイクルで織り込まれて成る第二の層と、
この第二の層の最後に織り込まれた第三の緯糸(3-3)に次いで順に織り込まれる第一(1-4)、第二(2-4)および第三(3-4)の緯糸が一緒に束Ｃになって、経糸６本ずつ浮いては沈むサイクルで織り込まれて成る第三の層と、が重畳して成る。
なお、第二の層において一緒に織り込まれる第三(3-2)および第二(2-3)の緯糸は、第一の層における緯糸の束Ａと同じ経糸に対して互いに交互に浮くように織り込まれており、第三の層における緯糸の束Ｃは、第二の層において後で織り込まれる第三の緯糸(3-3)と同じ経糸に対して互いに交互に浮くように織り込まれている。
【００１７】
この組織では、１ｃｍ２当たりに経糸が７２本、単位組織が１４単位織り込まれている。
織物表面は、緯糸の束Ａと緯糸の束Ｃと撚糸（経糸）の束ｂとが籠目状に表れると共に、箔糸(3-2)・箔糸(2-3)と箔糸（3-3）と撚糸（経糸）の束ｂが籠目状に表れた形態を有し、また、箔糸の外観がよく表れて、平坦な外観印象を呈する。
なお、この組織において、緯糸の束Ａが経糸に対して浮く間隔と沈む間隔を各々、経糸５〜７本の同じ間隔とし、第三の緯糸(3-2)、第二の緯糸(2-3)、および第三の緯糸(3-3)の各々が経糸に対して浮く間隔と沈む間隔を各々、経糸５〜７本の同じ間隔とし、第三の緯糸(3-2)と第二の緯糸(2-3)の間の第一の緯糸(1-3)が経糸に対して浮く間隔を、経糸３〜５本の間隔とし、緯糸の束Ｃが経糸に対して浮く間隔と沈む間隔を各々、経糸５〜７本の同じ間隔とした場合、および、緯糸の束（Ａ、Ｃ）と緯糸（3-2、2-3、3-3）の、同じ経糸に対する浮き沈みの態様を変更した場合、さらに、組織の単位面積当たりに経糸と緯糸が「経糸４〜８本」対「単位組織１単位」の比率で織り込まれるように織り具合を変えた場合に、同様の形態および外観を呈する組織が得られ、かかる組織を全て、本明細書中において「第三の組織」と呼ぶ。
【００１８】
（４）第四の組織
第四の組織は、図４に示す組織図に基づき作成できる。この組織は、第二の緯糸(2-1)と、この第二の緯糸(2-1)に次いで、１本の第三の緯糸(3-1)を挟んで織り込まれる第一の緯糸(1-2)が一緒に束Ｄになって、経糸６本ずつ浮いては沈むサイクルで織り込まれ、第一の緯糸(1-2)に次いで、１本の第二の緯糸(2-2)を挟んで順に織り込まれる第三(3-2)および第一(1-3)の緯糸が束Ｅになって、緯糸の束Ｄと同じサイクルで織り込まれ、かつ、緯糸の束Ｄと緯糸の束Ｅが同じ経糸に対して互いに交互に浮くように織り込まれ、束Ｄをなす第二の緯糸(2-1)と第一の緯糸(1-2)の間の第三の緯糸(3-1)が全経糸の下に配置され、緯糸の束Ｄと緯糸の束Ｅの間に挟まれる第二の緯糸(2-2)が、全経糸の下に配置されて成る。
【００１９】
この組織では、１ｃｍ２当たりに経糸が７２本、単位組織が１３単位織り込まれている。
織物表面は、箔糸の束（Ｄ、Ｅ）と撚糸（経糸）の束ｂが籠目状に表れた形態を有し、また、第二の緯糸（2-2)が全経糸の下に配置された箇所に表れる撚糸（経糸）の影響から、凹んだ外観印象を呈する。
なお、この組織において、緯糸の束Ｄおよび緯糸の束Ｅにおける第一、第二および第三の各緯糸が経糸に対して浮く間隔と沈む間隔を各々、経糸５〜７本の同じ間隔とした場合、および、組織の単位面積当たりに経糸と緯糸が「経糸４〜８本」対「単位組織１単位」の比率で織り込まれるように織り具合を変えた場合に、同様の形態および外観を呈する組織が得られ、かかる組織を全て、本明細書中において「第四の組織」と呼ぶ。
【００２０】
（５）第五の組織
第五の組織は、図５に示す組織図に基づき作成できる。この組織は、順に織り込まれる第三(3-3)、第一(1-4)、および第二(2-4)の緯糸が一緒に束Ｆになって経糸６本ずつ浮いては沈むサイクルで織り込まれ、第二の緯糸(2-4)に次いで、第三(3-4)および第一(1-1)の緯糸を挟んで順に織り込まれる、第二(2-1)、第三(3-1)および第一の緯糸(1-2)が一緒に束Ｇになって、緯糸の束Ｆと同じサイクルで織り込まれて成り、緯糸の束Ｆと緯糸の束Ｇが、同じ経糸に対して互いに交互に浮くように織り込まれており、緯糸の束Ｆと緯糸の束Ｇの間の第三の緯糸(3-4)が、全経糸の下に配置され、緯糸の束Ｆと緯糸の束Ｇの間の第一の緯糸(1-1)が、経糸３本浮いては経１本沈むサイクルで織り込まれて成る第一の層と、
この第一の層の最後に織り込まれた第一の緯糸(1-2)の次に織り込まれる第二の緯糸(2-2)と、この第二の緯糸(2-2)に次いで、第三(3-2)および第一(1-3)の緯糸を挟んで織り込まれる第二の緯糸(2-3)が個々に、６経糸ずつ浮いては沈む同じサイクルで織り込まれて成る第二の層であって、これら２本の第二の緯糸(2-2、2-3)が同じ経糸に対して互いに交互に浮くように織り込まれており、これら２本の第二の緯糸(2-2、2-3)の間の第三の緯糸(3-2)が、全経糸の下に配置され、これら２本の第二の緯糸(2-2、2-3)の間の第一の緯糸(1-3)が、経糸３本浮いては経１本沈むサイクルで織り込まれて成る第二の層と、が交互に重畳して成る。
なお、第二の層における第一の緯糸(1-3)は、緯糸の束Ｆと緯糸の束Ｇの間の第一の緯糸(1-1)と同じ経糸に対して一緒に沈むように織り込んである。
【００２１】
この組織では、１ｃｍ２当たりに経糸が７２本、単位組織が１３単位織り込まれている。
織物表面は、緯糸の束（Ｆ、Ｇ）と撚糸（経糸）の束ｂが籠目状に表れると共に、箔糸（2-2）と箔糸(2-3)と撚糸(経糸）の束ｂが籠目状に表れた形態を有し、また、第三の緯糸（3-2、3-4)が全経糸の下に配置された箇所に表れる撚糸（経糸）の影響から、凹んだ外観印象を呈する。
なお、この組織において、緯糸の束Ｆおよび緯糸の束Ｇ各々が経糸に対して浮く間隔と沈む間隔を各々、経糸５〜７本の同じ間隔とし、緯糸の束Ｆと緯糸の束Ｇの間の第一の緯糸(1-1)が、経糸に対して浮く間隔を経糸３〜５本の間隔とし、２本の第二の緯糸(2-2、2-3)が経糸に対して浮く間隔と沈む間隔を各々、経糸５〜７本の同じ間隔とし、２本の第二の緯糸(2-2、2-3)の間の第一の緯糸(1-3)が、経糸に対して浮く間隔を経糸３〜５本の間隔とした場合、および、組織の単位面積当たりに経糸と緯糸が「経糸４〜８本」対「単位組織１単位」の比率で織り込まれるようにした場合に、同様の形態および外観を呈する組織が得られ、かかる組織を全て、本明細書中において「第五の組織」と呼ぶ。
【００２２】
（６）第六の組織
第六の組織は、図６に示す組織図に基づき作成できる。この組織は、第一の緯糸が、経糸３本浮いては経糸１本沈むサイクルと、経糸１本浮いては経糸１１本沈むサイクルのいずれかのサイクルで織り込まれ、順に織り込まれる第二の緯糸と第三の緯糸が個々に、経糸６本ずつ浮いては沈む同じサイクルで織り込まれ、かつ、第一の緯糸(1-1)が、隣の組織の第一の緯糸(1-2)と異なるサイクルで織り込まれ、第二の緯糸と第三の緯糸が、同じ経糸に対して互いに交互に浮くように織り込まれて成る。
【００２３】
この組織では、１ｃｍ２当たりに経糸が７２本、単位組織が１３単位織り込まれている。
織物表面は、箔糸(第二の緯糸）と箔糸(第三の緯糸)と撚糸（経糸）の束ｂが籠目状に表れると共に、箔糸４本毎に撚糸（緯糸、1-1、1-3）が鎖線状に表れた形態を有し、また、箔糸の外観がよく表れて、平坦な外観印象を呈する。
なお、第一の緯糸(1-1)が経糸３本浮いて経糸１本沈む前記サイクルにおいて経糸に対して浮く間隔を、経糸３〜５本の間隔とし、第一の緯糸(1-2)が経糸１本浮いて１１本沈む前記サイクルにおいて経糸に対して浮く間隔を経糸１〜３本の間隔とし、沈む間隔を９〜１５本の間隔とし、第二および第三の緯糸各々が浮く間隔と沈む間隔を各々、経糸５〜７本の同じ間隔とした場合、および、組織の単位面積当たりに経糸と緯糸が「経糸４〜８本」対「単位組織１単位」の比率で織り込まれるように織り具合を変えた場合に、同様の形態および外観を呈する組織が得られ、かかる組織を全て、本明細書中において「第六の組織」と呼ぶ。
【００２４】
（７）第七の組織
第七の組織は、図７に示す組織図に基づき作成できる。この組織は、整経された経糸を１本ずつ交互に上下に配置し、第一の緯糸を、下に配置された経糸（図７Ｂに示す経糸）に対して、経糸１本浮いて経糸５本沈むサイクルで織り込み、かつ、第二の緯糸を、下に配置された経糸に対して、経糸５本浮いて経糸１本沈むサイクルで織り込み、第三の緯糸を、上に配置された経糸（図７Ａに示す経糸）に対して、経糸１本ずつ浮き沈みさせて成り、第三の緯糸(3-1）は、隣りの第三の緯糸(3-2）と同じ経糸に対して互いに交互に浮くように織り込まれて成る。第一の緯糸(1-1)は、第二の緯糸(2-1)を挟んで並ぶ第一の緯糸(1-2)と同じ経糸に対して一緒に浮かないように配置されており、また、第二の緯糸(2-1)は、第一の緯糸(1-2)を挟んで並ぶ第二の緯糸(2-2)と同じ経糸に対して一緒に沈まないように織り込まれている。
【００２５】
この組織では、下に配置された経糸と第一・第二の緯糸から成る組織(図７Ｂに示す組織)の上に、上に配置された前記経糸と前記第三の緯糸から成る平織組織（図７Ａに示す組織）が重なり、この平織組織の下に、下に配置された経糸と第一・第二の緯糸がなす組織が透けて見える。なお、下に配置された経糸に対する第一および第二の緯糸各々の浮き沈みの間隔を様々に変えた場合にも、同様の形態および外観を呈する組織が得られ、かかる組織も、本明細書中において、「第七の組織」と呼ぶ。
【００２６】
以下に示す第八および第九の組織は、前記第一〜第三の緯糸に追加して、第四の緯糸を織り込んで成る。本実施例では、第四の緯糸として０．３ｍｍの太さの平箔糸を用いたが、別種の糸を用いても、同様の組織が得られる。
（８）第八の組織
第八の組織は、図８に示す組織図に基づき作成できる。この組織は、第一の緯糸(1-1)が、経糸６本ずつ浮いては沈むサイクルで織り込まれ、かつ、第一の緯糸(1-1)が、隣の単位組織の第一の緯糸(1-2)と同じ経糸に対して交互に浮くように織り込まれ、第二の緯糸が３本浮いては１本沈むサイクルで織り込まれ、第三の緯糸(3-1)が、当該第三の緯糸(3-1)の次に織り込まれる第一の緯糸(1-2)が浮く間、一緒に浮き、当該第一の緯糸(1-2)が沈む間、経糸１本ずつ浮いては沈むサイクルで織り込まれ、単位組織(Ｕ)３単位毎に、第三の緯糸(3-3)と、次いで織り込まれる第一の緯糸(1-4)の間に、第四の緯糸(4-3)が、経糸３本浮いては経糸１本沈むサイクルで織り込まれて成る。第二の緯糸(2-1)は、隣の単位組織の第二の緯糸(2-2)と同じ経糸に対して一緒に沈まないように織り込んである。
【００２７】
この組織では、１ｃｍ２当たりに経糸が７２本、単位組織が１３単位織り込まれている。
この組織では、特に、第四の緯糸(4-3)における、第三の緯糸(3-3)が経糸６本の間隔で浮いている部分に隣接する箇所が、当該第三の緯糸が経糸１本の間隔で浮き沈みしている部分に隣接する箇所に対して経方向にずれるため、織物表面において、第四の緯糸(4-3)が湾曲して表れ、組織表面は、全体的によろけた緯糸に覆われた外観を呈する。
なお、第一の緯糸が経糸に対して浮く間隔と沈む間隔を各々、経糸５〜７本の同じ間隔とし、第二の緯糸が経糸に対して浮く間隔を経糸３〜５本の間隔とし、第四の緯糸が経糸に対して浮く間隔を経糸３〜５の間隔とした場合、および、組織の単位面積当たりに経糸と緯糸が「経糸４〜８本」対「単位組織１単位」の比率で織り込まれるように織り具合を変えた場合に、同様の形態および外観を呈する組織が得られ、さらに、第四の緯糸を、前記第一〜第三のいずれかの緯糸と、当該緯糸の次に織り込まれる緯糸の間に織り込んだ場合に、同様の形態および外観を呈する組織が得られ、かかる組織を全て、本明細書中、「第八の組織」と呼ぶ。
【００２８】
（９）第九の組織
第九の組織は、図９に示す組織図に基づき作成できる。この組織は、第一の緯糸が、経糸１本浮いては経糸１１本沈むサイクルで織り込まれ、第二の緯糸が、経糸３本浮いては経糸１本沈むサイクルで織り込まれ、第三の緯糸が、全経糸の下に配置され、単位組織(Ｕ)３単位毎に、第三の緯糸(3-3)と、次いで織り込まれる第一の緯糸(1-4)の間に、第四の緯糸(4-3)が、経糸３本浮いては経糸１本沈むサイクルで織り込まれて成り、第一の緯糸(1-1)が、隣の単位組織の第一の糸(1-2)と、同じ経糸に対して一緒に浮かないように織り込まれ、第二の緯(2-1)糸が、隣の単位組織の第二の緯糸(2-2)と、同じ経糸に対して一緒に沈まないように織り込まれて成る。
【００２９】
この組織では、１ｃｍ２当たりに経糸が７２本、単位組織が１６単位織り込まれており、第一および第三の緯糸が沈んでいる間隔が長く、緯糸が経方向にずれやすくなっているため、第四の緯糸が湾曲して表れ、組織表面は、全体的によろけた緯糸に覆われた外観を呈する。
なお、第一の緯糸(1-1)が経糸に対して浮く間隔を経糸１〜３本の間隔とし、沈む間隔を経糸９〜１５本の間隔とし、第二の緯糸が経糸に対して浮く間隔を経糸３〜５本の間隔とし、第四の緯糸が経糸に対して浮く間隔を経糸３〜５本の間隔とした場合、および、組織の単位面積当たりに経糸と緯糸が、「経糸３〜８本」対「単位組織１単位」の比率で織り込まれるように織り具合を変えた場合に、同様の形態および外観を呈する組織が得られ、さらに、第四の緯糸を、前記第一〜第三のいずれかの緯糸と、当該緯糸の次に織り込まれる緯糸の間に織り込んだ場合に、同様の形態および外観を呈する組織が得られ、かかる組織を全て、本明細書中、「第九の組織」と呼ぶ。
【００３０】
なお、前記第一、第三〜第五の組織における複数の箔糸の「束」に関して、当該束をなす複数の箔糸は互いに経方向に並列した状態で、経糸に対して一緒に浮き沈みしている。
以下の実施例２〜４により、本発明の織物の例を示す。
【００３１】
[実施例２]
図１０に示す本発明の織物は、実施例１に示した第一〜第九の９種類の組織を、図１１に示す配置で融合して成る。各組織の作製に用いた糸の色彩と、各組織表面が呈する色彩を、表１に示す。
【００３２】
【表１】
2008121166.tif 000003
【００３３】
織物の表面は、例えば、図１１中αで示す箇所において、第一(1)、第二(2)、第三(3)、第四(4)、第五(5)および第六(6)の組織が連続的に融合した箇所（図中、実線に挟まれる、βで示す箇所）を挟んで両側に、第八(8)の組織と第九(9)の組織が経方向に交互に融合した組織および第七の組織(7)の少なくともいずれかが配置されている。第一〜第六の組織が連続的に融合した箇所（β）では、隣り合う異種組織の境界線がシャープな稜線（図中、一点鎖線で示すもの）を形成すると共に、当該境界線を挟む両側の組織がなだらかに傾斜して傾斜面をなし、かかる傾斜面が連続して凹凸をなした印象が、視覚上形成されている。そして、かかる箇所（β）の両側の第八(8)・第九(9)の融合組織および第七の組織(7)は、箇所(β)における、シャープな稜線を含むなだらかな凹凸感との対比で、重厚感を伴って際立って高く浮き上がって見る。そして、撚糸（経糸）と箔糸・金糸（緯糸）のなす色彩と相まって、織物表面は全体として、ガラスの彫刻物の表面において部分的にレリーフが浮かび上がっているかのような立体的な印象を呈する。
なお、第八の組織と第九の組織が経方向に交互に重畳した融合組織の表面には、各組織単独の場合よりも強いうねりが視覚上形成されている。
【００３４】
[実施例３]
図１２に示す本発明の織物は、実施例１に示した９種類の組織を融合して成る。図１３に、この織物の、図１２にてＡおよびＢで囲った箇所を構成する各基本組織の配置態様を示す。また、各組織の作製に用いた糸の色彩を、表２に示す。なお、表２および図１１で、シングルクオーテーション（'）を付した組織は、シングルクオーテーションのない対応する組織と、色彩のみ異なることを示す。
【００３５】
【表２】
2008121166.tif 000004
【００３６】
織物の表面には、第八の組織(8)と第九の組織(9)が経方向に交互に重畳した箇所を背景として、幾何学的な絵柄Ｐが表現されている。絵柄Ｐの箇所は、第一(1)、第二(2)、第三(3)、第四(4)、第五(5)および第六(6)の組織のうちの少なくとも２種類が連続的に融合して成り、所々に第七の組織(7)が配置・融合されている。絵柄Ｐは、特に、第一(1)〜第六(6)の組織の少なくとも２種類の組織が融合した箇所で、異種組織の境界線が稜を表し、当該境界線の両側が視覚上傾斜面を表すことにより模様を形成して成り、ガラスカット模様のような印象を呈する。絵柄Ｐにおいて、第七の組織(7)は、非常に際だって高く浮き上がって見え、背景部分(8、9)も、浮き上がって見える。そして、撚糸（経糸）と箔糸・金糸（緯糸）なす色彩と相まって、織物表面は全体として、ガラスの表面に、ガラスカット加工により造形されたレリーフＰが彫刻されているかのような、立体的な印象を呈する。
【００３７】
[実施例４]
図１４に示す織物は、実施例１に示す９種類の組織を融合して成る。図１５に、この織物の、図１４にてＡで囲った箇所を構成する各基本組織の配置態様を示す。また、各組織の作製に用いた糸の色彩を、表３に示す。
【００３８】
【表３】
2008121166.tif 000005
【００３９】
織物の表面は、第一(1)、第二(2)、第三(3)、第四(4)、第五(5)および第六(6)の組織の少なくとも２種類が融合して成る箇所を背景として、第七(7)、第八(8)および第九(9)の組織により、植物の絵柄Ｐ'が表されている。絵柄Ｐ'は、背景部分が呈する凹凸感との対比で、シャープに浮き上がって見える。
織物表面は全体として、ガラスカット加工により植物のレリーフを表面に施したガラス彫刻物の表面のような、立体的な印象を呈する。
【図面の簡単な説明】
【００４０】
【図１】図１は、第一の組織の組織図を示す。
【図２】図２は、第二の組織の組織図を示す。
【図３】図３は、第三の組織の組織図を示す。
【図４】図４は、第四の組織の組織図を示す。
【図５】図５は、第五の組織の組織図を示す。
【図６】図６は、第六の組織の組織図を示す。
【図７】図７は、第七の組織の組織図を示す。Ａは、下側の組織の組織図を示す。Ｂは、上側の組織の組織図を示す。
【図８】図８は、第八の組織の組織図を示す。
【図９】図９は、第九の組織の組織図を示す。
【図１０】図１０は、本発明の一態様の織物の撮影画像である。
【図１１】図１１は、図１０に示す本発明の織物を構成する各基本組織の配置を示す。
【図１２】図１２は、本発明の別の態様の織物の撮影画像である。
【図１３】図１３は、図１２に示す本発明の織物の絵柄部分を構成する各基本組織の配置を示す。Ａは１つの絵柄部分を構成する各基本組織の配置を示し、Ｂは別の絵柄部分を構成する各基本組織の配置を示す。
【図１４】図１４は、本発明のさらに別の態様の織物の撮影画像である。
【図１５】図１５は、図１４に示す本発明の織物の一部を構成する各基本組織の配置を示す。
【符号の説明】
【００４１】
ａ、Ａ、Ｃ、Ｄ、Ｅ、Ｆ、Ｇ  緯糸の束
ｂ  経糸の束
Ｕ  単位組織
α  凹凸感が視覚上形成されている箇所
β  第一〜第六の組織が連続的に融合した箇所
Ｐ、Ｐ'  絵柄
【図１】
2008121166.tif 000006
【図２】
2008121166.tif 000007
【図３】
2008121166.tif 000008
【図４】
2008121166.tif 000009
【図５】
2008121166.tif 000010
【図６】
2008121166.tif 000011
【図７】
2008121166.tif 000012
【図８】
2008121166.tif 000013
【図９】
2008121166.tif 000014
【図１１】
2008121166.tif 000015
【図１３】
2008121166.tif 000016
【図１５】
2008121166.tif 000017
【図１０】
2008121166.tif 000018
【図１２】
2008121166.tif 000019
【図１４】
2008121166.tif 000020